(57)【特許請求の範囲】
【請求項１】
Ａ）（成分の合計Ａ＋Ｂに基づいて、）９９．９８〜９９．５重量部の、少なくともの１０，０００ｇｍｏｌ−１の分子量Ｍ（重量平均）を有する高分子量の熱可塑性芳香族（コ）ポリカーボネートであって、式（Ｉ）の構造ユニット
【化１】
0005795305.tif 000011
（ここで、Ｒ１およびＲ２は水素、Ｃ１〜Ｃ４−アルキルであり、
ｋは０、１、２、３または４である）
を有する（コ）ポリカーボネート、
Ｂ）（成分の合計Ａ＋Ｂに基づいて、）０．０２〜０．５重量部の、一般式（ＩＩＩ）の少なくとも１つの構造ユニット：
【化２】
0005795305.tif 000012
（ここで、Ｒ５は水素、Ｃ１〜Ｃ８−アルキル、
Ｒ６は水素、Ｃ１〜Ｃ４−アルキル、
ｍは分子量を介して決定される整数である）
を含有する１種以上の特定のポリアクリレート
から成る組成物。
【請求項２】
（コ）ポリカーボネートＡ）の分子量は、２０，０００ｇｍｏｌ−１〜３００，０００ｇｍｏｌ−１であることを特徴とする請求項１に請求される組成物。
【請求項３】
（成分の合計Ａ＋Ｂに基づいて、）成分Ａ）の使用量は９９．９〜９９．７重量部であり、成分Ｂ）の使用量は０．１〜０．３重量部であることを特徴とする請求項１または２に請求される組成物。
【請求項４】
さらなる添加剤の存在量が、成分の合計Ａ＋Ｂに基づいて、５０〜５０００重量ｐｐｍであることを特徴とする請求項１〜３のいずれかに請求される組成物。
【請求項５】
式（Ｉ）の構造ユニットは以下の構造ユニット（ＩＸ）
【化３】
0005795305.tif 000013
を有する請求項１〜４のいずれかに請求される組成物。
【請求項６】
（コ）ポリカーボネートは以下の構造ユニット（ＩＸ）および（Ｘ）を含有するランダム（コ）ポリカーボネートであり：
【化４】
0005795305.tif 000014
その末端基は以下の構造（ＸＩ）および（ＸＩＩ）の少なくとも１つを有し、
【化５】
0005795305.tif 000015
ここで、Ｒ９およびＲ１０は互いに独立して水素またはＣ１〜Ｃ６−アルキルである請求項１〜５のいずれかに請求される組成物。
【請求項７】
Ｒ９はｔｅｒｔ−ブチルまたは水素であり、Ｒ１０はメチルであり、構造（ＩＸ）および（Ｘ）のモル比は、（ＩＸ）および（Ｘ）の全モル量に基づいて、２ｍｏｌ％〜９８ｍｏｌ％であり、構造（ＩＸ）および（Ｘ）の合計は１００ｍｏｌ％である請求項６に請求される組成物。
【請求項８】
成分Ａ）および成分Ｂ）を混合し、これらを溶融状態で混練し、またはこれらを溶融状態で押出すことによって、請求項１〜７のいずれかに請求される組成物を製造する方法。
【請求項９】
請求項１〜７のいずれかに請求される組成物から得られる成形物。
【発明の詳細な説明】
【技術分野】
【０００１】
本発明は、改良された光学特性、良好な流動性および高い熱耐性を特徴とする（コ）ポリカーボネート組成物および成形組成物に関する。
【背景技術】
【０００２】
（コ）ポリカーボネートはエンジニアリング熱可塑性プラスチックである。これらは多くの様々な用途で、電気および電子分野ではランプ用ハウジング材料として、特に熱および機械特性だけでなく、優れた光学特性をも要求される用途では、たとえば、ヘアドライヤー、自動車分野での用途、プラスチックカバー、散乱シートおよび光導電体部品、およびさらにはランプカバーまたはベゼルとして使用される。
【０００３】
前記用途では特に、良好な熱および機械特性、たとえば、Ｖｉｃａｔ点（熱耐性）およびガラス転移温度についての根本的要求が常にある。同時に優れた光学特性も非常に重要である。熱耐性は特定のビスフェノールを使用することによって達成される。この方法は光学特性における改良を同時に達成することはできない。
【０００４】
ポリアクリレートと（コ）ポリカーボネートは、混合物では適合性がないことで知られている。このことは、曇りを増加させ、不透明にまで拡大することは明らかである。また、熱および機械特性にも悪影響を及ぼす。
【発明の概要】
【発明が解決しようとする課題】
【０００５】
したがって、核となる特性、特に機械および熱特性を何ら変えることなく、改良された光学特性を有する芳香族（コ）ポリカーボネートを開発することが、目的であった。
【課題を解決するための手段】
【０００６】
驚くべきことに、（コ）ポリカーボネートと、特定のアクリレート構造を有するポリマーとを含有する組成物が、良好な光学特性を与えることを見出した。光学特性のレベルを制御して増加させるためのこのような測定、およびその調節、および混合ポリマーにおける依存性はこれまで知られていなかった。
【０００７】
本発明は、
Ａ）（成分の合計Ａ＋Ｂに基づいて、）９９．９８〜９９．５重量部、好ましくは９９．９〜９９．７重量部の、少なくともの１０，０００ｇｍｏｌ−１、好ましくは２０，０００ｇｍｏｌ−１〜３００，０００ｇｍｏｌ−１の分子量Ｍ（重量平均）を有する高分子量の熱可塑性芳香族（コ）ポリカーボネートであって、式（Ｉ）の構造ユニット
【化１】
0005795305.tif 000002
（ここで、Ｒ１およびＲ２は水素、Ｃ１〜Ｃ４−アルキル、好ましくはメチルであり、
ｋは０、１、２、３または４、好ましくは２または３である）
を有する（コ）ポリカーボネート、
Ｂ）（成分の合計Ａ＋Ｂに基づいて、）０．０２〜０．５重量部、好ましくは０．１〜０．３重量部の、一般式（ＩＩ）または（ＩＩＩ）の少なくとも１つの構造ユニット：
【化２】
0005795305.tif 000003
（ここで、Ｒ３はＣ１〜Ｃ８−アルキル、好ましくはメチルであり、
Ｒ４はＣ１〜Ｃ６−アルキル、好ましくはメチルであり、
Ｒ５は水素、Ｃ１〜Ｃ８−アルキル、好ましくは水素およびメチルであり、
Ｒ６は水素、Ｃ１〜Ｃ４−アルキル、好ましくはメチルであり、
ｍおよびｎは分子量を介して決定される整数であり、
構造（ＩＩ）および（ＩＩＩ）のモル比は、（ＩＩ）および（ＩＩＩ）の全モル量に基づいて、０ｍｏｌ％〜１００ｍｏｌ％であり、構造（ＩＩ）および（ＩＩＩ）の合計は１００ｍｏｌ％である）を含有する１以上のポリアクリレート
から成る混合物を提供するものであり、
ここで、本願の全ての重量部データは、組成物中の成分の重量部の合計Ａ＋Ｂが１００であるように、標準化される。
【発明を実施するための形態】
【０００８】
任意に、次のもの：さらなる添加剤、たとえば、ＵＶ吸収剤、離型助剤、または熱安定剤が、成分の合計Ａ＋Ｂに基づいて、それぞれ５０〜５０００ｐｐｍの量で存在してもよい。
【０００９】
本発明の（コ）ポリカーボネート組成物および（コ）ポリカーボネートから製造される押出し物または射出成形物では、光学特性（黄色指数）が著しく改良されるが、同時に機械特性、熱特性および流動性はほぼ維持される。このことは、射出成形または押出し成形部品の光学性能、機械性能および熱性能にとって、重要な判断基準である。
【００１０】
本発明の目的では、熱可塑性芳香族（コ）ポリカーボネートは、ホモポリカーボネートか、または様々なジフェノールユニットから成るコポリカーボネートであり、本願では、（コ）ポリカーボネートという用語は、式（Ｖ）のジフェノールユニットから成るホモポリカーボネートも包含する。
【００１１】
本発明に好適な芳香族（コ）ポリカーボネートは、文献から公知であり、または文献から公知の方法によって製造され得る（たとえば、芳香族（コ）ポリカーボネートの製造については、シュネル（Schnell），「ポリカーボネートの化学と物理（Chemistry and Physics of Polycarbonates）」，インターサイエンス・パブリッシャーズ（Interscience Publishers），１９６４，およびさらにはドイツ特許公開第ＤＥ−Ｂ  １  ４９５  ６２６号公報、ＤＥ−Ａ  ２  ２３２  ８７７号公報、ＤＥ−Ａ  ２  ７０３  ３７６号公報、ＤＥ−Ａ  ２  ７１４  ５４４号公報、ＤＥ−Ａ  ３  ０００  ６１０号公報、ＤＥ−Ａ  ３  ８３２  ３９６号公報参照）。
【００１２】
芳香族（コ）ポリカーボネートはたとえば、ジフェノールとカルボニルハライド、好ましくはホスゲンとを、界面法によって、鎖重合停止剤、たとえば、モノフェノールを任意に使用して、かつ３官能性また３以上の官能性の分岐剤、たとえば、トリフェノールまたはテトラフェノールを任意に使用して、反応させることを介して製造される。別の重合法、すなわち溶融状態で、ジフェノールを、たとえば、ジフェニルカーボネートと反応させることを介した重合法を使用することができる。
【００１３】
式（Ｖ）のジフェノール
【化３】
0005795305.tif 000004
（ここで、Ｒ１およびＲ２は水素、Ｃ１〜Ｃ４−アルキル、好ましくはメチルであり、
ｋは０、１、２、３または４、好ましくは２または３である）
以外では、（コ）ポリカーボネートの製造に好適なジヒドロキシアリール化合物は式（ＶＩ）のものであり、
【化４】
0005795305.tif 000005
ここで、
Ａは単結合、Ｃ１〜Ｃ５−アルキレン、Ｃ２〜Ｃ５−アルキリデン、Ｃ５〜Ｃ６−シクロアルキリデン、−Ｏ−、−ＳＯ−、−ＣＯ−、−Ｓ−、−ＳＯ２−、Ｃ６〜Ｃ１２−アリーレンであり、これには任意にヘテロ原子を含有するさらなる芳香族環が縮合されてもよく、
または式（ＶＩＩ）または（ＶＩＩＩ）の部分であり、
【化５】
0005795305.tif 000006
Ｂはそれぞれ、水素、Ｃ１〜Ｃ１２−アルキル、好ましくはメチル、ハロゲン、好ましくは塩素および／または臭素であり、
ｑはそれぞれ、互いに独立して０、１または２であり、
ｐは１または０であり、かつ
Ｒ７およびＲ８はＸ１毎に独立して選択されてもよく、互いに独立して水素またはＣ１〜Ｃ６−アルキル、好ましくは水素、メチルまたはエチルであり、
Ｘ１は炭素であり、かつ
ｒは４〜７、好ましくは４または５の整数であり、但し、Ｒ７およびＲ８は少なくとも１つの原子Ｘ１では同じアルキルである。
【００１４】
本発明の（コ）ポリカーボネートを製造するために、式（Ｖ）から誘導されるジフェノールとして、１，１−ビス（４−ヒドロキシフェニル）−３，３，５−トリメチルシクロヘキサン（ビスフェノールＴＭＣ）を使用するのが好ましい。
【００１５】
（コ）ポリカーボネートを製造するために、本発明で使用される式（ＶI）の好適なジフェノールの例は、ヒドロキノン、レゾルシノール、ビス（ヒドロキシフェニル）アルカン、ビス（ヒドロキシフェニル）スルフィド、ビス（ヒドロキシ-フェニル）エーテル、ビス（ヒドロキシフェニル）ケトン、ビス（ヒドロキシフェニル）スルホン、ビス（ヒドロキシフェニル）スルホキシド、α，α’ビス（ヒドロキシフェニル）ジイソプロピルベンゼンおよびさらにはこれらから誘導されるその環アルキル化および環ハロゲン化化合物である。
【００１６】
好ましい他のジフェノールは、４，４’−ジヒドロキシビフェニール、２，２−ビス（４−ヒドロキシフェニル）−１−フェニルプロパン、１，１−ビス（４−ヒドロキシフェニル）フェニルエタン、２，２−ビス（４−ヒドロキシフェニル）プロパン、２，２−ビス（３−メチル−４−ヒドロキシフェニル）プロパン、２，４−ビス（４−ヒドロキシフェニル）−２−メチルブタン、１，３−ビス［２−（４−ヒドロキシ-フェニル）２−プロピル］ベンゼン（ビスフェノールＭ）、２，２−ビス（３−メチル−４−ヒドロキシフェニル）プロパン、ビス（３，５−ジメチル−４−ヒドロキシフェニル）メタン、２，２−ビス（３，５−ジ−メチル−４−ヒドロキシ-フェニル）プロパン、ビス（３，５−ジメチル−４−ヒドロキシフェニル）スルホン、２，４−ビス（３，５−ジメチル−４−ヒドロキシフェニル）−２−メチルブタン、１，３−ビス［２−（３，５−ジメチル−４−ヒドロキシフェニル）−２−プロピル］ベンゼンである。
【００１７】
特に好ましいジフェノールは、２，２−ビス（４−ヒドロキシフェニル）プロパン（ＢＰＡ）、および２，２−ビス（３−メチル−４−ヒドロキシフェニル）プロパン（ジメチルＢＰＡ）である。
【００１８】
ビスフェノールＡとビスフェノールＴＭＣから成る（コ）ポリカーボネートが特に好ましい。
【００１９】
ジフェノールは個別に使用されても、何らかの所望の混合物の形態で使用されてもよい。ジフェノールは文献から公知であり、または文献から公知の方法によって得ることができる。
【００２０】
これらのおよび他の好適なジフェノールは市販入手可能であり、たとえば、「Ｈ．シュネル（Schnell），ポリカーボネートの化学と物理（Chemistry and Physics of Polycarbonates），インターサイエンス・パブリッシャーズ（Interscience Publishers），ニューヨーク  １９６４，ｐｐ．２８ｆｆ；ｐｐ．１０２ｆｆ」、および「Ｄ．Ｇ．レグランド（Legrand），Ｊ．Ｔ．ベンドラー（Bendler），ポリカーボネート科学技術ハンドブック（Handbook of Polycarbonate Science and Technology），マルセル・デッカー（Marcel Dekker）ニューヨーク  ２０００，ｐｐ．７２ｆｆ」に記載される。
【００２１】
以下の構造ユニット（ＩＸ）および（Ｘ）を含有するランダム（コ）ポリカーボネートが特に好ましく：
【化６】
0005795305.tif 000007
その末端基は以下の構造（ＸＩ）および（ＸＩＩ）の少なくとも１つを有し、
【化７】
0005795305.tif 000008
ここで、Ｒ９およびＲ１０は互いに独立して水素またはＣ１〜Ｃ６−アルキルである。構造（ＩＸ）または（Ｘ）のモル比は、（ＩＸ）および（Ｘ）の全モル量に基づいて、０ｍｏｌ％〜１００ｍｏｌ％、好ましくは１ｍｏｌ％〜９９ｍｏｌ％、特に好ましくは２ｍｏｌ％〜９８ｍｏｌ％、非常に特に好ましくは３ｍｏｌ％〜９７ｍｏｌ％である。
【００２２】
Ｒ１０がメチルであるランダム（コ）ポリカーボネートが非常に特に好ましい。
【００２３】
熱可塑性芳香族（コ）ポリカーボネートを製造するのに好適な鎖重合停止剤の例はフェノール、ｐ−ｔｅｒｔ−ブチルフェノールまたはクミルフェノールである。
【００２４】
使用される鎖重合停止剤の量は一般的に、使用されるそれぞれのジフェノールの全モル量に基づいて、０．５ｍｏｌ％〜１０ｍｏｌ％である。
【００２５】
熱可塑性芳香族（コ）ポリカーボネートは、公知の方法で、特に好ましくは使用されるジフェノールの合計に基づいて、０．０５〜２．０ｍｏｌ％の、３官能性または３以上の官能性の化合物、たとえば、３以上のフェノール性基を有する化合物を組み込むことを介して、分岐されてもよい。
【００２６】
本発明の好ましい実施の形態では、芳香族（コ）ポリカーボネートの重量平均分子量（たとえば、ＧＰＣ、超遠心分離または散乱光測定を介して測定されるＭｗ）は、１０，０００ｇｍｏｌ−１を超え、特に好ましくは２０，０００ｇｍｏｌ−１〜３００，０００ｇｍｏｌ−１である。
【００２７】
熱可塑性芳香族（コ）ポリカーボネートは、単独で使用されても、または好ましくはさらなる芳香族ポリカーボネートとの何らかの所望の混合物で使用されてもよい。
【００２８】
使用されるジフェノールは、合成に添加される他の化学物質および助剤の全てについても言えることであるが、各ジフェノールの合成、取り扱いおよび貯蔵に由来する汚染物質によって汚染されうる。しかし、最大限純粋な原材料を使用するのが望ましい。
【００２９】
使用される特定のポリアクリレートは、ポリメチルメタクリレートまたは熱耐性ポリメタクリルイミド、たとえば、ポリ（Ｎ−メチルメタクリルイミド）（ＰＭＭＩ、プレキシミド（Pleximid）製品；ローム（Rohm）ＧｍｂＨ  ＆  Ｃｏ  ＫＧ，ダルムシュタッドとも呼ばれる）またはその混合物またはコポリマーであってもよい。これらは高い熱耐性を有すると共に、非常に良好な透過率、非常に高い強度および硬度、および良好な気候耐性を有する。
【００３０】
組成物はさらに、市販入手可能なポリマー添加剤、たとえば、防炎剤、防炎協力剤、ドリッピング防止剤（たとえば、以下の物質群からの化合物：フッ素化ポリオレフィン、シリコンおよびアラミドファイバ）、潤滑剤および離型剤（たとえば、ペンタエリトリトールテトラステアレート）、核化剤、安定剤、帯電防止剤（たとえば、カーボンファイバ、カーボンナノチューブ、導電性カーボンブラックおよびさらには有機帯電防止剤、たとえば、ポリアルキレンエーテル、アルキルスルホネートまたはポリアミド含有ポリマー）さらには染料および顔料を、求められる特性的特徴（−１０℃での脆性破壊を回避する）に、もはや従わない程度まで組成物の機械特性を害さない量で、含有してもよい。
【００３１】
好ましく使用される防炎剤は、特にモノマー状およびオリゴマー状リン酸およびホスホン酸エステル、ホスホネートアミンおよびホスファゼンの群から選択されるリン含有防炎剤を含有するのだが、これらの群の１以上から選択される複数の成分の混合物を、ここでは防炎剤として使用することもできる。ここで特に説明されない、好ましくはハロゲン非含有のリン化合物は、単独で使用されても、または好ましくは他のハロゲン非含有リン化合物との何らかの所望の組み合わせで使用されてもよい。好適なリン化合物の例は：トリブチルホスフェート、トリフェニルホスフェート、トリクレジルホスフェート、ジフェニルクレジルホスフェート、ジフェニルオクチルホスフェート、ジフェニル２−エチルクレジルホスフェート、トリ−（イソプロピルフェニル）ホスフェート、レゾルシノール−架橋ジ−またはオリゴホスフェートおよびビスフェノールＡ−架橋ジ−またはオリゴホスフェートである。ビスフェノールＡから誘導されるオリゴマー状リン酸エステルの使用が、特に好ましい。防炎剤として好適なリン化合物は公知であり（たとえば、欧州特許出願第ＥＰ−Ａ  ０  ３６３  ６０８、ＥＰ−Ａ  ０  ６４０  ６５５号公報参照）、公知の方法によって同様に製造されてもよい（たとえば、ウルマンズ・エンサイクロペディア・デア・テクニッシェン・ヘミー（Ullmanns Enzyklopadie der technischen Chemie）［ウルマンズ工業化学百科事典］，ｖｏｌ．１８，ｐｐ．３０１ｆｆ．１９７９；ホウベン−ウェイル（Houben−Weyl），メソーデン・デア・オリガニッシェン・ヘミー（Methoden der organischen Chemie）［有機化学の方法］，ｖｏｌ．１２／１，ｐ．４３；バイルスタイン（Beilstein）ｖｏｌ．６，ｐ．１７７）。
【００３２】
添加剤を添加することは、作業寿命を伸ばし、色堅ろう度を高め（安定剤）、処理を簡略化し（たとえば、離型剤、流動助剤、帯電防止剤）または特定のタイプのストレスに対して適切にポリマー特性を調節する（衝撃改良剤たとえば、ゴム；防炎剤、着色剤、ガラスファイバ）といった役割を果たす。
【００３３】
前記添加剤はポリマー溶融物に、個別に、または何らかの所望の混合物で、または複数の様々な混合物で添加されてもよく、特にポリマーの単離時に直接、または粒状材料の溶融後、混練工程として公知のいずれかの時に添加されてもよい。ここでは添加剤またはこれらの混合物は、ポリマー溶融物に、固体形態、すなわちパウダー形態で添加されてもよく、または溶融物形態で添加されてもよい。別のタイプの計量添加では、添加剤または添加剤混合物のマスターバッチまたはマスターバッチ混合物が使用される。
【００３４】
好適な添加剤は、「プラスチック用添加剤ハンドブック（Additives for Plastics Handbook），ジョン・マーフィ（John Murphy），エルセビア（Elsevier），オックスフォード  １９９９」または「プラスチック添加剤ハンドブック（Plastics Additives Handbook），ハンズ・ツバイフェル（Hans Zweifel），ハンサー（Hanser），ミュンヘン，２００１」、または国際特許出願第ＷＯ  ９９／５５７７２号公報，ｐｐ．１５−２５に記載される。
【００３５】
好ましい熱安定剤は、トリス（２，４−ジ−ｔｅｒｔ−ブチルフェニル）ホスフィト（イルガフォス（Irgafos）１６８）、テトラキス（２，４−ジ−ｔｅｒｔ−ブチルフェニル）［１，１−ビフェニル］−４，４’−ジイルビスホスホニト、トリスオクチルホスフェート、オクタデシル３−（３，５−ジ−ｔｅｒｔ−ブチル−４−ヒドロキシフェニル）プロピオネート（イルガノックス（Irganox）１０７６）、ビス（２，４−ジクミルフェニル）ペンタエリトリトールジホスフィト（ドベルホス（Doverphos）Ｓ−９２２８−ＰＣ）、ビス（２，６−ジ−ｔｅｒｔ−ブチル−４−メチルフェニル）ペンタエリトリトールジホスフィト（ＡＤＫ  ＳＴＡＢ  ＰＥＰ−３６）、またはトリフェニルホスフィンである。これらは単独で、または混合物で使用される（たとえば、イルガノックスＢ９００、またはドベルホスＳ−９２２８−ＰＣとイルガノックスＢ９００、または各々、イルガノックス１０７６）。
【００３６】
好ましく好適な離型剤はペンタエリトリトールテトラステアレート、グリセロールモノステアレート、ステアリルステアレートまたはプロパンジオールモノまたはジステアレートである。これらは単独で、または混合物で使用される。
【００３７】
好ましく好適なＵＶ安定剤は、２−（２’−ヒドロキシフェニル）ベンゾトリアゾール、２−ヒドロキシベンゾフェノン、置換および非置換の安息香酸エステル、アクリレート、立体障害型アミン、オキサミド、２−（２−ヒドロキシフェニル）−１，３，５−トリアジンであり、置換ベンズトリアゾール、たとえば、チヌビン（Tinuvin）３６０、チヌビン３５０、チヌビン２３４、チヌビン３２９またはＵＶ  ＣＧＸ  ００６（チバ（Ciba））が特に好ましい。
【００３８】
また、着色剤、たとえば、有機染料または顔料、または無機顔料またはＩＲ吸収剤が、個別に、混合物で添加されてもよく、または安定剤と、（中空）ガラスビーズと、または無機充填剤と組み合わせて添加されてもよく；他の例は有機または無機散乱顔料である。
【００３９】
本発明の熱可塑性成形組成物は、個々の構成要素を公知の方法で混合し、これを２００℃〜３４０℃、好ましくは２４０℃〜３００℃の温度で、常套の設備、たとえば、内部混練機、押出し成形機および二軸性システム内で、溶融状態で混練し、溶融状態で押出しすることによって製造される。
【００４０】
個々の構成要素の混合は、公知の方法で、連続的にでも同時にでも、特に約２０℃（室温）でもより高温ででも行われてよい。
【００４１】
本発明は、さらに、式（Ｉ）のジフェノールユニットを少なくとも１つ含有する（コ）ポリカーボネートを製造する方法における、一般式（ＩI）または（ＩＩＩ）の少なくとも１つの構造ユニットを含有するポリアクリレートの使用を提供するものであり、
【化８】
0005795305.tif 000009
（ここで、Ｒ１およびＲ２は水素、Ｃ１〜Ｃ４−アルキルであり、
ｋは０、１、２、３または４である）
ここでポリアクリレートは（コ）ポリカーボネートと混合される。
【００４２】
本発明はまた、成形組成物の製造方法、および成形物を製造するための成形組成物の使用を提供するものである。
【００４３】
本発明の成形組成物は、いずれのタイプの成形物を製造するのに使用されてもよい。これらはたとえば、射出成形、押出し成形およびブロー成形法を介して製造されてもよい。別のタイプの処理は、予め製造されたシートまたはホイルから熱形成を介して成形物を製造するものである。
【００４４】
本発明の（コ）ポリカーボネート組成物および（コ）ポリカーボネートを、常套の装置内で、たとえば、押出し成形機または射出成形装置内で常套的に処理して、いずれの所望の成形物を得てもよく、またはホイルおよびホイルラミネート、またはシートまたはボトルを得てもよい。
【００４５】
得られた（コ）ポリカーボネートを用いて、押出し物（シート、ホイル、およびこれらのラミネート；たとえば、カード用途およびパイプ用）および成形物（ボトル）を、特に透明分野で、特に光学用途の分野で使用するためのもの、たとえば、シート、サンドイッチパネル、グレージング、拡散パネル、または保護スクリーン、ランプカバー、プラスチックカバーパネル、光導電体部品、または光データ記憶システム、たとえば、オーディオＣＤ、ＣＤ−Ｒ（Ｗ）、ＤＶＤ、ＤＶＤ−Ｒ（Ｗ）、ミニディスク（これらの各種実施の形態では、これらは読み出し専用であるかまたは（再）書込み可能である）およびさらにはデータキャリアを製造することができる。またこれらを、電気および電子分野およびＩＴ分野用物品を製造するために使用してもよい。
【００４６】
本（コ）ポリカーボネート組成物を特に、混練材料を製造するために、および混合物およびその光学的、熱的および機械的特性が用いられる部品、たとえば、電気および電子分野におけるハウジング、物品、たとえば、プラグ、スイッチ、ボード、ランプホルダー、ランプカバー、自動車分野におけるハウジング、物品、たとえば、ランプホルダーおよびランプカバー、およびグレージング、医療分野におけるハウジング、物品、たとえば、透析装置、コネクタ、バルブ、パッケージング、たとえば、ボトル、コンテナ、レンズ、コリメータ、発光ダイオード、またはディスプレイ用拡散シートおよび他の用途を製造するために、用いる。
【００４７】
本発明のポリマーから成る押出し物および成形物も同様に、本願は提供するものである。
【００４８】
本発明の（コ）ポリカーボネート成形組成物の他の可能な用途は：建物、自動車および飛行機の多くの分野で求められ、ヘルメットに取り付ける保護スクリーンの形態でも知られる安全／セキュリティパネル、ディスプレイまたは電子モータ用押出しまたは溶液誘導（ｓｏｌｕｔｉｏｎ−ｄｅｒｉｖｅｄ）ホイルの製造、およびさらにはスキーホイル、ブロー製品、たとえば、水ボトルの製造（たとえば、米国特許第２  ９６４  ７９４号公報参照）、半透明シート、特に空洞を有するパネル、たとえば、建物、たとえば、鉄道の駅、植物園および照明システムの保護カバーリング用の、信号機ハウジングまたは道路標識を製造するための、発泡材を製造するための（たとえば、ドイツ特許公開第ＤＥ−Ｂ  １  ０３１  ５０７号公報参照）、フィラメントおよびワイヤを製造するための（たとえば、ドイツ特許公開第ＤＥ−Ｂ  １  １３７  １６７およびＤＥ−Ａ  １  ７８５  １３７号公報参照）、照明目的でガラスファイバ内容物を含有する半透明プラスチックの形態の（ドイツ特許公開第ＤＥ−Ａ  １  ５５４  ０２０号公報参照）、および小型精密エンジニアリング射出成形部品、たとえば、レンズホルダーを製造するためのものの製造である。ここで使用される（コ）ポリカーボネートはガラスファイバ内容物を有し、任意に全重量に基づいて、約１〜１０重量％のＭｏＳ２をも含有する。光学用途の例は、光記憶システム（ＣＤ、ＤＶＤ）、保護眼鏡または写真およびフィルムカメラ用レンズ（たとえば、ドイツ特許公開第ＤＥ−Ａ  ２  ７０１  １７３号公報参照）、光伝達器、特に光導電体ケーブルの形態のもの（欧州特許出願第ＥＰ−Ａ  １  ０  ０８９  ８０１号公報参照）、導電体用、およびプラグハウジング用およびさらにはプラグコネクタ用絶縁性材料の形態のもの、有機感光体用キャリア材料の形態のもの、ランプ、たとえば、ヘッドランプを製造するためのもの、または光散乱パネルまたはランプカバーの形態のもの、または医療用途、たとえば、酸素供給器および透析装置用、または飲食用途、たとえば、ボトル、テーブルウェアおよびチョコレート型用、または燃料や潤滑剤と接触しうる自動車分野での用途用、またはスポーツ用品、たとえば、スラロームポール用、または家庭用品、たとえば、キッチンシンクユニットおよびメールボックスハウジング用、ハウジング、たとえば、配電キャビネット、電気設備、家庭設備用のもの、家庭用品の、電気装置のおよび電子装置の部品、または自動二輪車ヘルメットおよび保護ヘルメットを製造するためのもの、自動車用品、たとえば、グレージング、ダッシュボード、車体部品およびショック吸収材用のものである。以下の実施例はさらに本発明を説明する役割を果たす。
【実施例】
【００４９】
以下の原材料を混練材料を製造するために使用した。
・Ａ２０００ｎａｔ：バイエル・マテリアルサイエンスＡＧ（Bayer MaterialScience AG）、レベルクッセン製のビスフェノールＴＭＣとＢＰＡから成るコポリカーボネートであり、ＭＶＲが５．３ｃｍ３／１０分（３３０℃、２．１６ｋｇ）で、Ｖｉｃａｔ点が２０５℃である。
・プレキシミド８８１３：ローム  ＧｍｂＨ  ＆  Ｃｏ  ＫＧ、ダルムシュタッド製のポリ（Ｎ−メタクリルイミド）であり、ＭＶＲが２０ｃｍ３／１０分（２６０℃、１０ｋｇ）で、Ｖｉｃａｔ点が１３０℃である。
・プレキシミド８８１７：ローム  ＧｍｂＨ  ＆  Ｃｏ  ＫＧ、ダルムシュタッド製のポリ（Ｎ−メタクリルイミド）であり、ＭＶＲが１ｃｍ３／１０分（２６０℃、１０ｋｇ）で、Ｖｉｃａｔ点が１７０℃である。
【００５０】
多軸性押出し成形機を用いて、２種類のプレキシミドとＡｐｅｃ２０００との各種試験混合物を主要なコポリカーボネートとして製造する（表１参照）。
【００５１】
得られた混合物を使用して、カラー試料片（厚さ４ｍｍ）を射出成形し、これらに透過率、曇りおよびＹＩ（黄色指数）についての光学的特徴付けを行った。対比目的で、混合物の機械的および熱的特性について、添加剤を含まないＡｐｅｃ２０００を用いて、常套の試験、たとえば、Ｖｉｃａｔ点、ＨＤＴ、引っ張り試験、弾性率、および衝撃耐性の試験を施す。以下の表１は、比較例（添加剤なしの試験片）と共に、全ての特性の対照事項を比較したものである。
【００５２】
【表１】
0005795305.tif 000010
【００５３】
混練材料の光学特性について、プレキシミド製品には優れた効果があることが明らか分かり、その一方で、機械的特性、熱的特性および流動性は、Ａｐｅｃ内のプレキシミドが０．２５重量％までの場合には特に変わらない。逆に０．２５重量％を超える濃度では、光学特性は再び劣悪となり、このことは透過率の低下と曇りおよびＹＩの増加から明らかである。当業者は、プレキシミド製品がＡｐｅｃ内で非常に特殊な濃度範囲内にある場合に、優れた光学特性を与えうることを想到することはできない。